(57)【要約】【課題】フッ素樹脂および特定の溶剤を用いることにより、インクの乾燥性および吐出安定性が改善され、かつ、インクジェット記録装置のヘッドを傷めにくいインクおよび、このようなインクを用いることにより耐候性の優れたプリント物を製造するためのプリント物の製造方法を提供する。【解決手段】フッ素樹脂と、溶解度パラメータ値（ＳＰ値）が７〜１１である溶剤とを含む、インク。【選択図】なし【特許請求の範囲】
【請求項１】
フッ素樹脂と、溶解度パラメータ値（ＳＰ値）が７〜１１である溶剤とを含む、インク。
【請求項２】
前記溶剤は、グリコールエーテル系溶剤およびアセテート系溶剤のうち、少なくともいずれか一方を含む、請求項１記載のインク。
【請求項３】
前記溶剤は、沸点が１５０〜３００℃である、請求項１または２記載のインク。
【請求項４】
前記フッ素樹脂は、重量平均分子量が５０００〜５００００である、請求項１〜３のいずれか１項に記載のインク。
【請求項５】
前記フッ素樹脂は、フルオロエチレンとビニルモノマーとの共重合体である、請求項１〜４のいずれか１項に記載のインク。
【請求項６】
前記フッ素樹脂は、水酸基価が２０〜１００ｍｇＫＯＨ／ｇである、請求項１〜５のいずれか１項に記載のインク。
【請求項７】
前記フッ素樹脂は、酸価が５ｍｇＫＯＨ／ｇ以下である、請求項１〜６のいずれか１項に記載のインク。
【請求項８】
前記フッ素樹脂は、溶剤を含んでいない固体状であり、かつ、前記溶剤に可溶である、請求項１〜７のいずれか１項に記載のインク。
【請求項９】
前記フッ素樹脂は、水に対する溶解度５０（ｇ／Ｌ）以下である、請求項１〜８のいずれか１項に記載のインク。
【請求項１０】
前記フッ素樹脂は、ジエチレングリコールジエチルエーテルに対する溶解度が５００（ｇ／Ｌ）以上である、請求項１〜９のいずれか１項に記載のインク。
【請求項１１】
前記フッ素樹脂は、フルオロエチレンとビニルモノマーとの交互共重合体である、請求項１〜１０のいずれか１項に記載のインク。
【請求項１２】
前記インクは、無黄変型ブロックイソシアネートを含む、請求項１〜１１のいずれか１項に記載のインク。
【請求項１３】
前記無黄変型ブロックイソシアネートは、イソシアヌレート構造を有する、請求項１２記載のインク。
【請求項１４】
前記インクは、紫外線吸収剤または光安定剤のうち、少なくともいずれか一方を含む、請求項１〜１３のいずれか１項に記載のインク。
【請求項１５】
前記インクは、ジラウリル酸ジブチルスズを含む、請求項１〜１４のいずれか１項に記載のインク。
【請求項１６】
請求項１〜１５のいずれか１項に記載のインクをインクジェット方式により基材に付与する工程を含む、プリント物の製造方法。
【発明の詳細な説明】
【技術分野】
【０００１】
本発明は、インクおよびプリント物の製造方法に関する。より詳細には、本発明は、フッ素樹脂を含有しており、耐候性および乾燥性が優れるインクおよびプリント物の製造方法に関する。
【背景技術】
【０００２】
近年、耐候性の優れたプリント物を作製するためのインクとして、フッ素樹脂を含むインクが注目されている。たとえば、特許文献１には、フルオロオレフィンに基づく構成単位（Ａ１−１）および架橋性基を有する単量体に基づく構成単位（Ａ１−２）を有する共重合体（Ａ１）、ならびにポリフッ化ビニリデン（Ａ２）のいずれか一方または両方の含フッ素樹脂（Ａ）と、硬化剤（Ｂ）と、着色剤（Ｃ）と、媒体（Ｄ）とを含む、インクジェットプリンタ用記録液組成物が開示されている。
【先行技術文献】
【特許文献】
【０００３】
【特許文献１】特開２０１５−８６３１３号公報
【発明の概要】
【発明が解決しようとする課題】
【０００４】
特許文献１に記載のインクは、媒体（溶媒）として水が用いられている。水は、安価であり、取り扱い易い。しかしながら、このような水を用いたインクは、乾燥しやすく、特にインクジェットプリント時にヘッド付近でインクが乾燥し、吐出安定性が悪くなる。
【０００５】
ところで、水以外の溶剤の多くは、ヘッド製造時に接着剤として使用されるエポキシ樹脂を劣化させるおそれがあるため、ヘッドを傷めやすい。そのため、従来は、水を用いる場合における乾燥性および吐出安定性の問題を解決するために、特許文献１に記載の発明のように、たとえば乾燥防止剤を配合することが検討されてきた。すなわち、これまでは、安価で取り扱い易い水を用いる場合において、乾燥性を改善するために他の成分（乾燥防止剤）を添加する手法が検討されてきたことはあったが、溶剤そのものや、フッ素樹脂の性質に着目して、上記乾燥性および吐出安定性を解決する試みはなされてこなかった。
【０００６】
本発明は、このような課題を解決するためになされたものであり、フッ素樹脂および特定の溶剤を用いることにより、得られるインクの乾燥性および吐出安定性が改善され、かつ、インクジェット記録装置のヘッドを傷めにくいインクおよび、このようなインクを用いることにより耐候性の優れたプリント物を製造するためのプリント物の製造方法を提供することを目的とする。
【課題を解決するための手段】
【０００７】
上記課題を解決する本発明のインクおよびプリント物の製造方法には、以下の構成が主に含まれる。
【０００８】
（１）フッ素樹脂と、溶解度パラメータ値（ＳＰ値）が７〜１１である溶剤とを含む、インク。
【０００９】
このような構成によれば、本発明のインクが用いられることにより、耐候性が優れるプリント物が得られる。このようなプリント物は、長期にわたり、所望の色彩を示すことができる。また、インクは、乾燥性が改善されており、インクジェットプリント時における吐出安定性が優れる。さらに、インクは、インクジェット記録装置のヘッドを傷めにくい。
【００１０】
（２）前記溶剤は、グリコールエーテル系溶剤およびアセテート系溶剤のうち、少なくともいずれか一方を含む、（１）記載のインク。
【００１１】
このような構成によれば、グリコールエーテル系溶剤およびアセテート系溶剤は、いずれも低粘度であり、かつ、比較的沸点が高い。そのため、これらを溶剤として含むインクは、乾燥性がより改善されており、インクジェットプリント時における吐出安定性がより優れている。
【００１２】
（３）前記溶剤は、沸点が１５０〜３００℃である、（１）または（２）記載のインク。
【００１３】
このような構成によれば、得られるインクは、乾燥性がより改善されており、インクジェットプリント時における吐出安定性がより優れている。また、このようなインクによれば、滲みの少ない鮮明な画像が形成されやすい。さらに、得られるプリント物は、画像表面のベタツキが少なく、プリント物同士を重ねた際のブロッキング防止性が優れている。
【００１４】
（４）前記フッ素樹脂は、重量平均分子量が５０００〜５００００である、（１）〜（３）のいずれかに記載のインク。
【００１５】
このような構成によれば、フッ素樹脂は、溶剤に溶解しやすい。また、得られるインクは、乾燥性が改善されており、インクジェットプリント時における吐出安定性が優れている。さらに、得られるプリント物は、画像表面のベタツキが少なく、プリント物同士を重ねた際のブロッキング防止性が優れている。
【００１６】
（５）前記フッ素樹脂は、フルオロエチレンとビニルモノマーとの共重合体である、（１）〜（４）のいずれかに記載のインク。
【００１７】
このような構成によれば、本発明のインクが用いられることにより、耐候性がより優れるプリント物が得られる。このようなプリント物は、より長期にわたり、所望の色彩を示すことができる。
【００１８】
（６）前記フッ素樹脂は、水酸基価が２０〜１００ｍｇＫＯＨ／ｇである、（１）〜（５）のいずれかに記載のインク。
【００１９】
このような構成によれば、得られるインクは、硬化性が優れ、かつ、インクジェットプリント時における吐出安定性がより優れる。
【００２０】
（７）前記フッ素樹脂は、酸価が５ｍｇＫＯＨ／ｇ以下である、（１）〜（６）のいずれかに記載のインク。
【００２１】
このような構成によれば、得られるインクは、インクジェットプリント時における吐出安定性がより優れる。
【００２２】
（８）前記フッ素樹脂は、溶剤を含んでいない固体状であり、かつ、前記溶剤に可溶である、（１）〜（７）のいずれかに記載のインク。
【００２３】
このような構成によれば、得られるインクには、たとえばヘッドを傷めやすいようなヘッド適性の優れていない溶剤が含まれない。その結果、得られるインクは、インクジェット記録装置のヘッドをより傷めにくい。
【００２４】
（９）前記フッ素樹脂は、水に対する溶解度が５０（ｇ／Ｌ）以下である、（１）〜（８）のいずれかに記載のインク。
【００２５】
このような構成によれば、本発明のインクが用いられることにより、耐水性および耐候性が優れるプリント物が得られる。
【００２６】
（１０）前記フッ素樹脂は、ジエチレングリコールジエチルエーテルに対する溶解度が５００（ｇ／Ｌ）以上である、（１）〜（９）のいずれかに記載のインク。
【００２７】
このような構成によれば、長期的にフッ素樹脂の再析出が起こりにくく、インクジェットプリント時における吐出安定性がより優れる。
【００２８】
（１１）前記フッ素樹脂は、フルオロエチレンとビニルモノマーとの交互共重合体である、（１）〜（１０）のいずれかに記載のインク。
【００２９】
このような構成によれば、本発明のインクが用いられることにより、耐候性がさらに優れるプリント物が得られる。このようなプリント物は、さらに長期にわたり、所望の色彩を示すことができる。
【００３０】
（１２）前記インクは、無黄変型ブロックイソシアネートを含む、（１）〜（１１）のいずれかに記載のインク。
【００３１】
このような構成によれば、得られるインクは、硬化性が優れる。また、このようなインクが用いられることにより、耐候性がより優れるプリント物が得られる。このようなプリント物は、より長期にわたり、所望の色彩を示すことができる。
【００３２】
（１３）前記無黄変型ブロックイソシアネートは、イソシアヌレート構造を有する、（１２）記載のインク。
【００３３】
このような構成によれば、得られるインクは、硬化性が優れる。また、このようなインクが用いられることにより、耐候性がより優れるプリント物が得られる。このようなプリント物は、より長期にわたり、所望の色彩を示すことができる。
【００３４】
（１４）前記インクは、紫外線吸収剤または光安定剤のうち、少なくともいずれか一方を含む、（１）〜（１３）のいずれかに記載のインク。
【００３５】
このような構成によれば、本発明のインクが用いられることにより、耐候性がさらに優れるプリント物が得られる。このようなプリント物は、さらに長期にわたり、所望の色彩を示すことができる。
【００３６】
（１５）前記インクは、ジラウリル酸ジブチルスズを含む、（１）〜（１４）のいずれかに記載のインク。
【００３７】
このような構成によれば、得られるインクは、硬化性が優れる。また、得られるインクは、乾燥性が改善されており、インクジェットプリント時における吐出安定性が優れている。
【００３８】
（１６）（１）〜（１５）のいずれかに記載のインクをインクジェット方式により基材に付与する工程を含む、プリント物の製造方法。
【００３９】
このような構成によれば、得られるプリント物は、耐候性が優れる。このようなプリント物は、長期にわたり、所望の色彩を示すことができる。また、インクは、乾燥性が改善されており、インクジェットプリント時における吐出安定性が優れる。さらに、このような製造方法によれば、インクジェット記録装置のヘッドが傷みにくい。
【発明の効果】
【００４０】
本発明によれば、フッ素樹脂および特定の溶剤を用いることにより、インクの乾燥性および吐出安定性が改善され、かつ、インクジェット記録装置のヘッドを傷めにくいインクおよび、このようなインクを用いることにより耐候性の優れたプリント物を製造するプリント物の製造方法を提供することができる。
【発明を実施するための形態】
【００４１】
＜インク＞
本発明の一実施形態のインクは、フッ素樹脂と、溶解度パラメータ値（ＳＰ値）が７〜１１である溶剤とを含む。本実施形態のインクは、フッ素樹脂と、フッ素樹脂を溶解する溶剤とが含まれているため、たとえば従来の水を配合したインクと比較して、乾燥性が改善されている。そのため、インクは、インクジェットプリント時における吐出安定性が優れる。さらに、インクは、ＳＰ値が上記特定範囲である溶剤が使用されているため、インクジェット記録装置のヘッドを傷めにくい。また、このようなインクが用いられることにより、耐候性の優れたプリント物が得られる。以下、それぞれについて説明する。
【００４２】
（フッ素樹脂）
フッ素樹脂は、本実施形態のインクを用いて得られるプリント物に耐候性を付与するために配合される。フッ素樹脂は、後述する溶解度パラメータ値（ＳＰ値）が７〜１１である溶剤に溶解する樹脂であればよい。より具体的には、本実施形態のフッ素樹脂は、各種含フッ素モノマーと、ビニルモノマーとの共重合体であることが好ましい。また、フッ素樹脂は、ビニルモノマーの中でも、ビニルエーテルモノマーとの共重合体であることがより好ましい。さらに、フッ素樹脂は、後述するフルオロエチレンと、ビニルエーテルモノマーとの共重合体であることがより好ましい。
【００４３】
含フッ素モノマーとしては、テトラフルオロエチレン、クロロトリフルオロエチレン、トリクロロフルオロエチレン、ヘキサフルオロプロピレン、フッ化ビニリデン、フッ化ビニル、トリフルオロメチルトリフルオロエチレン等が例示される。これらの中でも、後述するビニルモノマーとの共重合体からなるフッ素樹脂を含むインクが、優れた耐候性を示すプリント物が得られる点から、含フッ素モノマーは、フルオロエチレンであることが好ましく、テトラフルオロエチレン、クロロトリフルオロエチレンであることがより好ましい。
【００４４】
ビニルモノマーとしては、非イオン性モノエチレン不飽和モノマー、二官能性ビニルモノマー等が例示される。非イオン性モノエチレン不飽和モノマーとしては、スチレン、ビニルトルエン、エチレン、ビニルアセテート、塩化ビニル、塩化ビニリデン、アクリロニトリル、（メタ）アクリルアミド、（メタ）アクリル酸エステル等が例示される。（メタ）アクリル酸エステルとしては、メチルアクリレート、メチルメタクリレート、エチル（メタ）アクリレート、ブチル（メタ）アクリレート、２−ヒドロキシエチルメタクリレート、２−エチルへキシル（メタ）アクリレート、ベンジル（メタ）アクリレート、ラウリル（メタ）アクリレート、オレイル（メタ）アクリレート、パルミチル（メタ）アクリレート、ステアリル（メタ）アクリレート等が例示される。二官能性ビニルモノマーとしては、ジビニルベンゼン、アリルメタクリレート、エチレングリコールジメタクリレート、１，３−ブタン−ジオールジメタクリレート、ジエチレングリコールジメタクリレート、トリメチロールプロパントリメタクリレート等が例示される。
【００４５】
ビニルエーテルとしては、エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジ又はトリビニルエーテル化合物、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−ｏ−プロピレンカーボネート、ドデシルビニルエーテル、ジエチレングリコールモノビニルエーテル、オクタデシルビニルエーテル等のモノビニルエーテル化合物等が例示される。
【００４６】
含フッ素モノマーと、ビニルモノマーとの共重合割合は特に限定されない。一例を挙げると、共重合割合は、含フッ素モノマー：ビニルモノマー＝３〜１：１〜２（重量比）である。共重合割合がこのような範囲内である場合、このようなフッ素樹脂を含むインクを用いることにより得られるプリント物は、優れた耐候性を示しやすい。なお、重合方法は特に限定されない。一例を挙げると、重合方法は、溶液重合、懸濁重合、塊状重合、乳化重合等である。
【００４７】
得られるフッ素樹脂は、交互共重合体、ブロック共重合体、ランダム共重合体、グラフト共重合体のいずれであってもよい。これらの中でも、フッ素樹脂は、フルオロエチレンとビニルモノマーとの交互共重合体であることが好ましい。このようなフッ素樹脂を含むインクによれば、耐候性がさらに優れるプリント物が得られやすい。そのため、インクは、さらに長期にわたり、所望の色彩のプリント物を形成し得る。なお、本実施形態において、「交互共重合体」とは、フルオロエチレン単位と、ビニルモノマー単位との結合が、フルオロエチレン単位とフルオロエチレン単位との結合、および、ビニルモノマー単位とビニルモノマー単位との結合の合計よりも、はるかに多く含まれる共重合体を意味する。具体的には、本実施形態の交互共重合体は、フルオロエチレン単位と、ビニルモノマー単位との結合を、９０〜１００モル％含むことが好ましい。なお、本実施形態において、交互共重合体は、少数のランダム結合部分やブロック結合部分を含んでいてもよい。また、上記結合は、たとえば1Ｈ  ＮＭＲ測定および29Ｓｉ  ＮＭＲ測定等により区別し得る。また、交互共重合性の分析方法については、たとえば、Journal of Applied Polymer Science, Vol. 106, 1007-1013 (2007)等を参照し得る。
【００４８】
本実施形態のフッ素樹脂は、水酸基価が２０ｍｇＫＯＨ／ｇ以上であることが好ましく、３０ｍｇＫＯＨ／ｇ以上であることがより好ましい。また、フッ素樹脂は、水酸基価が１００ｍｇＫＯＨ／ｇ以下であることが好ましく、８０ｍｇＫＯＨ／ｇ以下であることがより好ましい。水酸基価が上記範囲内である場合、得られるインクは、硬化性が優れ、かつ、インクジェットプリント時における吐出安定性がより優れる。水酸基価が２０ｍｇＫＯＨ／ｇ未満である場合、後述する硬化剤が配合される場合に、硬化剤と反応しにくい傾向がある。一方、水酸基価が１００ｍｇＫＯＨ／ｇを超える場合、得られるインクの分散系が不安定となりやすく、吐出安定性が低下しやすい傾向がある。なお、本実施形態において、水酸基価とは、試料（樹脂の固形分）１ｇをアセチル化させたとき、水酸基と結合した酢酸を中和するのに必要とする水酸化カリウムのｍｇ数を表し、ＪＩＳ  Ｋ  ００７０に記載の方法に準ずる方法により測定される値である。
【００４９】
フッ素樹脂は、酸価が５ｍｇＫＯＨ／ｇ以下であることが好ましく、４ｍｇＫＯＨ／ｇ以下であることがより好ましい。水酸基価が上記範囲内である場合、得られるインクは、インクジェットプリント時における吐出安定性がより優れる。酸価が５ｍｇＫＯＨ／ｇ以下である場合、得られるインクの分散系が安定しやすく、吐出安定性が優れる。一方、酸価が５ｍｇＫＯＨ／ｇを超える場合、得られるインクの分散系が不安定となりやすく、吐出安定性が低下しやすい傾向がある。なお、本実施形態において、酸価とは、試料（樹脂の固形分）１ｇ中に含まれる酸性成分を中和するために要する水酸化カリウムの質量（ｍｇ）を表し、ＪＩＳ  Ｋ  ００７０に記載の方法に準ずる方法により測定される値である。
【００５０】
本実施形態のフッ素樹脂は、溶剤可溶型であることが好ましい。溶剤可溶型フッ素樹脂は、後述する溶解度パラメータ値（ＳＰ値）が７〜１１である溶剤に対して、より優れた溶解性を示す。具体的には、固形分換算で、フッ素樹脂は、ジエチレングリコールジエチルエーテルに対する溶解度が５００（ｇ／Ｌ）以上であることが好ましく、１０００（ｇ／Ｌ）以上であることがより好ましい。フッ素樹脂は、グリコールエーテル系溶剤に対する溶解度が上記範囲内である場合、得られるインクは、長期的にフッ素樹脂の再析出が起こりにくく、インクジェットプリント時における吐出安定性がより優れる。
【００５１】
また、本実施形態のフッ素樹脂は、固形分換算で、水に対する溶解度が５０（ｇ／Ｌ）以下であることが好ましく、３０（ｇ／Ｌ）以下であることがより好ましい。これにより、このようなインクを用いて得られるプリント物は、耐水性が良好となり、かつ、耐候性がより優れる。一方、水に対する溶解度が５０（ｇ／Ｌ）を超える場合、このようなインクを用いて得られるプリント物は、耐水性が低下する傾向がある。
【００５２】
本実施形態のフッ素樹脂は、所定の溶剤に分散または溶解された状態で使用されてもよく、溶剤を含まない無溶剤の状態（すなわち固体〜半固体状）で使用されてもよい。ただし、溶剤に分散または溶解された状態のフッ素樹脂は、溶剤の種類によっては、得られるインク中に含有されると、インクジェットプリント時にヘッドを傷める可能性がある。そのため、本実施形態のフッ素樹脂は、そのようなヘッド適性の優れていない溶剤を含んでいないことが好ましく、無溶剤の状態であることがより好ましい。このような無溶剤のフッ素樹脂は、元々、ヘッド適性の優れていない溶剤が含まれていないため、インクジェットプリント時において、インクジェット記録装置のヘッドを傷めにくい。
【００５３】
フッ素樹脂の重量平均分子量（Ｍｗ）として特に限定されない。一例を挙げると、Ｍｗは、５０００以上であることが好ましく、８０００以上であることがより好ましい。Ｍｗは、５００００以下であることが好ましく、４００００以下であることがより好ましい。Ｍｗが上記範囲内である場合、フッ素樹脂は、溶剤に溶解しやすい。また、得られるインクは、乾燥性が改善されており、インクジェットプリント時における吐出安定性が優れている。さらに、得られるプリント物は、画像表面のベタツキが少なく、プリント物同士を重ねた際のブロッキング防止性が優れている。Ｍｗが５０００未満である場合、得られるプリント物は、ベタツキが生じやすく、ブロッキング防止性が低下する傾向がある。一方、Ｍｗが５００００を超える場合、フッ素樹脂の溶解性が低下したり、インクジェットプリント時におけるインクの吐出安定性が低下する傾向がある。なお、本実施形態において、Ｍｗは、たとえばＧＰＣ（ゲルパーミエーションクロマトグラフィー）により測定された値であり、高速ＧＰＣ装置（東ソー（株）製、ＨＬＣ−８１２０ＧＰＣ）を用いて測定し得る。
【００５４】
フッ素樹脂の含有量は特に限定されない。一例を挙げると、固形分換算で、フッ素樹脂は、インク中、２質量％以上であることが好ましく、５質量％以上であることがより好ましい。また、フッ素樹脂は、インク中、４０質量％以下であることが好ましく、３０質量％以下であることがより好ましい。フッ素樹脂の含有量が２質量％以上である場合、インクジェットプリント時における吐出安定性が優れる傾向がある。一方、フッ素樹脂の含有量が４０質量％を超える場合、インクの粘度が高くなり、インクジェットプリント時における吐出安定性が低下する傾向がある。
【００５５】
（溶剤）
溶剤は、インクにおいて、上記したフッ素樹脂を溶解する液体成分である。本実施形態の溶剤は、溶解度パラメータ値（ＳＰ値）が７以上であり、７．５以上であることが好ましく、８以上であることがより好ましい。また、溶剤は、ＳＰ値が１１以下であり、１０.５以下であることが好ましい。ＳＰ値が上記範囲内である場合、溶剤は、フッ素樹脂や、後述する硬化剤が含まれる場合において硬化剤を溶解しやすい。また、このような溶剤は、インクジェットプリント時において、インクジェット記録装置のヘッドを傷めにくい。なお、ＳＰ値は凝集エネルギー密度の平方根と定義される。本実施形態では、ＳＰ値は、分子構造から計算するＦｅｄｏｒｓの推算法によって算出し得る。
【００５６】
上記ＳＰ値を有する溶剤の具体例としては、グリコールエーテル系溶剤、アセテート系溶剤、アルコール系溶剤、ケトン系溶剤、エステル系溶剤、炭化水素系溶剤、脂肪酸エステル系溶剤、芳香族系溶剤等が例示される。これらは併用されてもよい。本実施形態の溶剤は、これらの中でも、グリコールエーテル系溶剤およびアセテート系溶剤のうち、少なくともいずれか一方を含むことが好ましい。グリコールエーテル系溶剤およびアセテート系溶剤は、いずれも低粘度であり、かつ、比較的沸点が高い。そのため、これらを溶剤として含むインクは、乾燥性がより改善されており、インクジェットプリント時における吐出安定性がより優れている。
【００５７】
グリコールエーテル系溶剤としては、エチレングリコールモノメチルエーテル、エチレングリコールモノエチルエーテル、エチレングリコールモノ（イソ）プロピルエーテル、エチレングリコールモノブチルエーテル、ジエチレングリコールモノエチルエーテル、ジエチレングリコールモノ−ｎ−ブチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリエチレングリコールモノメチルエーテル、トリエチレングリコールモノエチルエーテル、トリエチレングリコールモノ−ｎ−プロピルエーテル、トリエチレングリコールモノ−ｎ−ブチルエーテル、トリプロピレングリコールモノエチルエーテル、トリプロピレングリコールモノ−ｎ−プロピルエーテル、トリプロピレングリコールモノ−ｎ−ブチルエーテル、ジエチレングリコールジメチルエーテル、トリエチレングリコールジメチルエーテル、テトラエチレングリコールジメチルエーテル、ポリエチレングリコールジメチルエーテル、ジエチレングリコールジエチルエーテル、ジエチレングリコールジブチルエーテル、ジエチレングリコールエチルメチルエーテル、ジエチレングリコールイソプロピルメチルエーテル、ジエチレングリコールブチルメチルエーテル、トリエチレングリコールブチルメチルエーテル、ジプロピレングリコールジメチルエーテル、トリプロピレングリコールジメチルエーテル等が例示される。
【００５８】
アセテート系溶剤としては、エチレングリコールモノメチルエーテルアセテート、エチレングリコールモノエチルエーテルアセテート、エチレングリコールモノプロピルエーテルアセテート、エチレングリコールモノイソプロピルエーテルアセテート、エチレングリコールモノ−ｎ−ブチルエーテルアセテート、エチレングリコールモノ−ｓｅｃ−ブチルエーテルアセテート、エチレングリコールモノイソブチルエーテルアセテート、エチレングリコールモノ−ｔｅｒｔ−ブチルエーテルアセテート、プロピレングリコールモノメチルエーテルアセテート、プロピレングリコールモノエチルエーテルアセテート、プロピレングリコールモノイソプロピルエーテルアセテート、プロピレングリコールモノプロピルエーテルアセテート、プロピレングリコールモノ−ｎ−ブチルエーテルアセテート、プロピレングリコールモノ−ｓｅｃ−ブチルエーテルアセテート、プロピレングリコールモノイソブチルエーテルアセテート、プロピレングリコールモノ−ｔｅｒｔ−ブチルエーテルアセテート、３−メチル−３−メトキシブチルアセテート、３−メチル−３−エトキシブチルアセテート、３−メチル−３−プロポキシブチルアセテート、３−メチル−３−イソプロポキシブチルアセテート、３−メチル−３−ｎ−ブトキシエチルアセテート、３−メチル−３−イソブトキシブチルアセテート、３−メチル−３−ｓｅｃ−ブトキシブチルアセテート、３−メチル−３−ｔｅｒｔ−ブトキシブチルアセテート等のアルキレングリコールモノアルキルエーテルアセテート類、エチレングリコールジアセテート、ジエチレングリコールジアセテート、トリエチレングリコールジアセテート、プロピレングリコールジアセテート、ジプロピレングリコールジアセテート、トリプロピレングリコールジアセテート、等が例示される。
【００５９】
本実施形態の溶剤は、沸点が１５０℃以上であることが好ましく、１８０℃以上であることがより好ましい。また、溶剤は、沸点が３００℃以下であることが好ましく、２８０℃以下であることがより好ましい。沸点が上記範囲内である場合、得られるインクは、乾燥性がより改善されており、インクジェットプリント時における吐出安定性がより優れている。また、このようなインクによれば、滲みの少ない鮮明な画像が形成されやすい。溶剤の沸点が１５０℃未満である場合、インクがヘッドノズル付近で乾燥しやすくなり、吐出安定性が低下する傾向がある。一方、溶剤の沸点が３００℃を超える場合、インクは乾燥しにくくなり、プリント物の形成時における乾燥工程に時間がかかりやすい。また、得られるプリント物は、画像が滲みやすい。
【００６０】
なお、本実施形態の溶剤は、得られるインクの物性を損なわない範囲において、上記ＳＰ値の範囲外である他の溶剤が含まれてもよい。このような他の溶剤としては、水、アルコール系溶剤、ケトン系溶剤、エステル系溶剤、炭化水素系溶剤、脂肪酸エステル系溶剤、芳香族系溶剤等が例示される。
【００６１】
溶剤の含有量は特に限定されない。一例を挙げると、溶剤は、インク中、５０質量％以上であることが好ましく、６０質量％以上であることがより好ましい。また、溶剤は、インク中、９９質量％以下であることが好ましく、８０質量％以下であることがより好ましい。溶剤の含有量が５０質量％未満である場合、インクの粘度が高くなり、インクジェットプリント時における吐出安定性が低下する傾向がある。一方、溶剤の含有量が９９質量％を超える場合、インク中に添加できるフッ素樹脂の割合が低くなり、求めている性能が得られにくい傾向がある。
【００６２】
（任意成分）
本実施形態のインクは、上記したフッ素樹脂および溶剤のほかに、適宜任意成分が含まれてもよい。任意成分としては、硬化剤、硬化触媒、顔料、紫外線吸収剤、光安定剤等が例示される。
【００６３】
・硬化剤
硬化剤は、インクを硬化させるために配合され得る。硬化剤としては特に限定されない。一例を挙げると、硬化剤は、イソシアネート系硬化剤、ブロックイソシアネート系硬化剤、アミン系硬化剤、酸無水物系硬化剤、カルボジイミド系硬化剤などが挙げられる。これらは併用されてもよい。これらの中でも、硬化剤は、イソシアネート樹脂を含んでいることが好ましい。これにより、このようなインクを用いて得られるプリント物は、耐候性がより優れる。
【００６４】
イソシアネート樹脂としては、イソシアネート基を１分子中に２個以上有する化合物であればよく、汎用型、難黄変型、無黄変型等のいずれも使用し得る。汎用型としては、トリレンジイソシアネート（ＴＤＩ）、ＴＤＩの３量化物であるイソシアヌレート、４，４−ジフェニルメタンジイソシアネート（ＭＤＩ）、ポリメリックジフェニルメタンジイソシアネート（ポリメリックＭＤＩ）が例示される。難黄変型としては、キシリレンジアミン（ＸＤＩ）等が例示される。無黄変型としては、ヘキサメチレンジイソシアネート（ＨＤＩ）、イソホロンジイソシアネート（ＩＰＤＩ）、水添ＸＤＩおよび水添ＭＤＩ等が例示される。これらの中でも、硬化剤は、無黄変型のブロックイソシアネートを含むことが好ましく、イソシアヌレート構造を有する無黄変型のブロックイソシアネートであることがより好ましい。このような硬化剤が配合されインクは、より硬化性が優れる。また、このようなインクが用いられることにより、得られるプリント物は、耐候性がさらに優れる。そのため、プリント物は、さらに長期にわたり、所望の色彩を示しやすい。
【００６５】
硬化剤が配合される場合の含有量は、フッ素樹脂の添加量や水酸基価や酸価によっても変動するため、一義的には決定されない。一例を挙げると、硬化剤の含有量は、インク中、０．１質量％以上であることが好ましく、１質量％以上であることがより好ましい。また、硬化剤の含有量は、インク中、２０質量％以下であることが好ましく、１０質量％以下であることがより好ましい。硬化剤の含有量が０．１質量％未満である場合、フッ素樹脂と充分に反応できず、所望の性能が得られない傾向がある。一方、硬化剤の含有量が２０質量％を超える場合、フッ素樹脂に対して過剰添加になるおそれがあり、得られるプリント物の耐候性が逆に低下する傾向がある。
【００６６】
・硬化触媒
硬化触媒としては、スズ、チタン、ジルコニウム、鉄、アンチモン、ビスマス、マンガン、亜鉛、アルミニウム等の金属の有機酸塩、アルコラートおよびキレート化合物；ヘキシルアミン、ドデシルアミンのようなアミン；酢酸ヘキシルアミン、リン酸ドデシルアミンのようなアミン塩；ベンジルトリメチルアンモニウムアセテートのような第４級アンモニウム塩；酢酸カリウムのようなアルカリ金属の塩等が例示される。より具体的には、オクチル酸ビスマス、ネオデカン酸ビスマスなどの有機ビスマス化合物、ジラウリル酸ジブチルスズ、ジオクチル酸ジブチルスズ、ジネオデカン酸ジメチルスズ、スタナスオクトエートなどの有機スズ化合物、テトラブチルチタネート、テトライソプロピルチタネート、ジイソプロポキシビス（アセチルアセトン）チタン、ジイソプロポキシビス（エチルアセトアセテート）チタンなどの有機チタン化合物等が例示される。これらは併用されてもよい。本実施形態では、硬化触媒は、スズ系の化合物であることが好ましく、ジラウリル酸ジブチルスズ、ジネオデカン酸ジメチルスズ等のジアルキルスズ系化合物であることがより好ましく、ジラウリル酸ジブチルスズであることがさらに好ましい。硬化触媒としてジラウリル酸ジブチルスズが含まれる場合、得られるインクは、硬化性が優れる。また、得られるインクは、乾燥性が改善されており、インクジェットプリント時における吐出安定性が優れている。
【００６７】
硬化触媒が配合される場合の含有量は特に限定されない。一例を挙げると、硬化触媒の含有量は、インク中、０．００１質量％以上であることが好ましく、０．０１質量％以上であることがより好ましい。また、硬化触媒の含有量は、インク中、５質量％以下であることが好ましく、３質量％以下であることがより好ましい。硬化触媒の含有量が０．００１質量％未満である場合、硬化触媒としての性能が充分に発揮されない傾向がある。一方、硬化触媒の含有量が５質量％を超える場合、インクの硬化性が高くなり、インクジェットプリント時における吐出安定性が低下する傾向がある。
【００６８】
・顔料
顔料としては、各種無機顔料または有機顔料が配合され得る。無機顔料としては、酸化物類、複合酸化物類、水酸化物類、硫化物類、フェロシアン化物類、クロム酸塩類、炭酸塩類、ケイ酸塩類、リン酸塩類、炭素類（カーボンブラック）、金属粉類等が例示される。有機顔料としては、ニトロソ類、染付レーキ類、アゾレーキ類、不溶性アゾ類、モノアゾ類、ジスアゾ類、縮合アゾ類、ベンゾイミダゾロン類、フタロシアニン類、アントラキノン類、ペリレン類、キナクリドン類、ジオキサジン類、イソインドリン類、アゾメチン類、ピロロピロール類等が例示される。これらは併用されてもよい。
【００６９】
顔料が配合される場合の含有量は特に限定されない。一例を挙げると、顔料の含有量は、インク中、０．０１質量％以上であることが好ましく、０．１質量％以上であることがより好ましい。また、顔料の含有量は、インク中、３０質量％以下であることが好ましく、２０質量％以下であることがより好ましい。顔料の含有量が０．０１質量％未満である場合、充分な着色が施されない傾向がある。一方、顔料の含有量が３０質量％を超える場合、インクの粘度が高くなり、インクジェットプリント時における吐出安定性が低下する傾向がある。
【００７０】
・紫外線吸収剤
紫外線吸収剤は、本実施形態のインクを用いて得られるプリント物の耐候性を向上させるために好適に配合される。これにより、プリント物は、さらに長期にわたり、所望の色彩を示すことができる。
【００７１】
紫外線吸収剤としては、ベンゾトリアゾール系紫外線吸収剤、ベンゾフェノン系紫外線吸収剤、トリアジン誘導体、サリチル酸誘導体等が例示される。ベンゾトリアゾール系紫外線吸収剤としては、２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−５’−ｔｅｒｔ−ブチルフェニル）−５−クロロベンゾトリアゾール、２−（２’−ヒドロキシ−３’，５’−ジ−ｔｅｒｔ−ブチルフェニル）ベンゾトリアゾール、２−（２’−ヒドロキシ−３’−ｔｅｒｔ−ブチル−５’−メチルフェニル）−５−クロロベンゾトリアゾール、２−（２’−ヒドロキシ−３’，５’−ジ−ｔｅｒｔ−ブチルフェニル）−５−クロロベンゾトリアゾール、２−（２’−ヒドロキシ−３’、５’−ジ−ｔｅｒｔ−アミルフェニル）ベンゾトリアゾール、２−（２’−ヒドロキシ−４’−オクチルフェニル）ベンゾトリアゾール、２−（２’−ヒドロキシ−５’−メタクリロキシエチルフェニル）−２Ｈ−ベンゾトリアゾ−ル、２−｛（２’−ヒドロキシ−３’，３’’，４’’，５’’，６’’−テトラヒドロフタルイミドメチル）−５’−メチルフェニル｝ベンゾトリアゾール等が例示される。ベンゾフェノン系紫外線吸収剤としては、２−ヒドロキシベンゾフェノン、５−クロロ−２−ヒドロキシベンゾフェノン、２，４−ジヒドロキシベンゾフェノン、２−ヒドロキシ−４−メトキシベンゾフェノン、２−ヒドロキシ−４−オクチルオキシベンゾフェノン、２−ヒドロキシ−４−ドデシルオキシベンゾフェノン、２−ヒドロキシ−４−オクタデシロキシベンゾフェノン、２，２’−ジヒドロキシ−４−メトキシベンゾフェノン、２，２’−ジヒドロキシ−４，４’−ジメトキシベンゾフェノン、２−ヒドロキシ−４−メトキシ−５−スルホベンゾフェノン等が例示される。トリアジン誘導体としては、２−［４−｛（２−ヒドロキシ−３−ドデシロキシ−プロピル）オキシ｝−２−ヒドロキシフェニル］−４，６−ビス（２，４−ジメチルフェニル）−１，３，５−トリアジン、２−［４−｛（２−ヒドロキシ−３−トリデシロキシ−プロピル）オキシ｝−２−ヒドロキシフェニル］−４，６−ビス（２，４−ジメチルフェニル）−１，３，５−トリアジン、２−｛４−（オクチル−２−メチルエタノエート）オキシ−２−ヒドロキシフェニル−４，６−｛ビス（２，４−ジメチルフェニル）｝−１，３，５−トリアジン［ＢＡＳＦジャパン（株）製、商品名チヌビン４７９］、トリス［２，４，６−［２−｛４−（オクチル−２−メチルエタノエート）オキシ−２−ヒドロキシフェニル｝］］−１，３，５−トリアジン等が例示される。サリチル酸誘導体としては、フェニルサリシレート、ｐ−ｔｅｒｔ−ブチルフェニルサリシレート、ｐ−オクチルフェニルサリシレート、ｐ−（１，１，３，３−テトラメチルブチル）フェニルサリシレート等が例示される。これらは併用されてもよい。これらの中でも、優れた紫外線吸収能力がある点から、紫外線吸収剤は、２−｛４−（オクチル−２−メチルエタノエート）オキシ−２−ヒドロキシフェニル−４，６−｛ビス（２，４−ジメチルフェニル）｝−１，３，５−トリアジンであることが好ましい。
【００７２】
紫外線吸収剤が配合される場合の含有量は特に限定されない。一例を挙げると、紫外線吸収剤の含有量は、インク中、０．０１質量％以上であることが好ましく、０．１質量％以上であることがより好ましい。また、紫外線吸収剤の含有量は、インク中、１０質量％以下であることが好ましく、５質量％以下であることがより好ましい。紫外線吸収剤の含有量が０．０１質量％未満である場合、紫外線吸収剤としての効果が充分に発揮されない傾向がある。一方、紫外線吸収剤の含有量が１０質量％を超える場合、これ以上の効果が得られないうえに、インクとしてコスト高になる傾向がある。
【００７３】
・光安定剤
光安定剤は、本実施形態のインクを用いて得られるプリント物の耐候性を向上させるために好適に配合される。これにより、プリント物は、さらに長期にわたり、所望の色彩を示すことができる。
【００７４】
光安定剤としては、ヒンダードアミン系光安定剤等が例示される。ヒンダードアミン系光安定剤としては、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、ビス（１−ウンデシルオキシ−２，２，６，６−テトラメチル−４−ピペリジル）カーボネート、テトラキス（２，２，６，６−テトラメチル−４−ピペリジルブタンテトラカルボキシレート、テトラキス（１，２，２，６，６−ペンタメチル−４−ピペリジルブタンテトラカルボキシレート、ビス（２，２，６，６−テトラメチル−４−ピペリジル）・ジ（トリデシル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノウンデカン、１，６，１１−トリス〔２，４−ビス（Ｎ−ブチル−Ｎ−（１，２，２，６，６−ペンタメチル−４−ピペリジル）アミノ）−ｓ−トリアジン−６−イルアミノウンデカン、ビス（１−オクチルオキシ−２，２，６，６−テトラメチル−４−ピペリジル)−デカンジオアート等が例示される。これらは併用されてもよい。これらの中でも、液状であり、他の材料と反応することもなく安定である点から、光安定剤は、ビス（１−オクチルオキシ−２，２，６，６−テトラメチル−４−ピペリジル)−デカンジオアートであることが好ましい。
【００７５】
光安定剤が配合される場合の含有量は特に限定されない。一例を挙げると、光安定剤の含有量は、インク中、０．０１質量％以上であることが好ましく、０．１質量％以上であることがより好ましい。また、光安定剤の含有量は、インク中、１０質量％以下であることが好ましく、５質量％以下であることがより好ましい。光安定剤の含有量が０．０１質量％未満である場合、光安定剤としての効果が充分に発揮されない傾向がある。一方、光安定剤の含有量が１０質量％を超える場合、これ以上の効果が得られないうえに、インクとしてコスト高になる傾向がある。
【００７６】
なお、本実施形態において、インクは、上記した紫外線吸収剤または光安定剤のうち、少なくともいずれか一方を含むことが好ましい。これにより、本実施形態のインクを用いて得られるプリント物の耐候性がさらに優れる。そのため、プリント物は、さらに長期にわたり、所望の色彩を示すことができる。
【００７７】
インク全体の説明に戻り、インクの粘度は特に限定されない。インクの粘度は、３０℃において、５ｍＰａ・ｓ以上であることが好ましく、６ｍＰａ・ｓ以上であることがより好ましい。また、インクの粘度は、３０℃において、３０ｍＰａ・ｓ以下であることが好ましく、２０ｍＰａ・ｓ以下であることがより好ましい。粘度が上記範囲内である場合、インクは、吐出安定性が優れる。粘度が５ｍＰａ・ｓ未満である場合、インクジェットプリント時における吐出安定性が低下する傾向がある。一方、粘度が３０ｍＰａ・ｓを超える場合、ヘッドノズルからインクを上手く吐出させることができず、インクジェットプリント時における吐出安定性が低下する傾向がある。なお、本実施形態において、粘度は、Ｂ型粘度計（東機産業（株）製、ＴＶＢ−２０ＬＴ）を用いて測定することができる。
【００７８】
なお、粘度を上記範囲内に調整する方法は特に限定されない。一例を挙げると、粘度は、使用するフッ素樹脂の添加量や使用する溶剤の種類や添加量で調整され得る。粘度は、必要に応じて増粘剤等の粘度調整剤を使用して調整されてもよい。
【００７９】
インクの表面張力は特に限定されない。インクの表面張力は、２５℃において、２０ｄｙｎｅ／ｃｍ以上であることが好ましく、２２ｄｙｎｅ／ｃｍ以上であることがより好ましい。また、インクの表面張力は、２５℃において、４０ｄｙｎｅ／ｃｍ以下であることが好ましく、３８ｄｙｎｅ／ｃｍ以下であることがより好ましい。表面張力が上記範囲内である場合、インクは、吐出安定性が優れる。表面張力が２０ｄｙｎｅ／ｃｍ未満である場合、インクは、濡れ性が良くなり過ぎて、滲みやすくなる傾向がある。一方、表面張力が４０ｄｙｎｅ／ｃｍを超える場合、基材表面においてインクが弾かれやすく、得られるプリント物が不鮮明になる傾向がある。なお、本実施形態において、表面張力は、静的表面張力計（プレート法）（協和界面科学（株）製、ＣＢＶＰ−Ａ３）を用いて測定することができる。
【００８０】
なお、表面張力を上記範囲内に調整する方法は特に限定されない。一例を挙げると、表面張力は、アクリル系、シリコン系、フッ素系等の表面調整剤を添加することにより調整され得る。
【００８１】
以上、本実施形態のインクは、フッ素樹脂が含まれており、これにより、得られるプリント物の耐候性が向上する。また、インクは、ＳＰ値が７〜１１である溶剤を含んでおり、上記フッ素樹脂を適切に溶解することができる。そのため、インクは、長期にわたり、所望の色彩のプリント物を形成し得る。また、インクは、乾燥性が改善されており、インクジェットプリント時における吐出安定性が優れる。さらに、インクは、上記ＳＰ値の溶剤を用いているため、インクジェット記録装置のヘッドを傷めにくい。
【００８２】
＜プリント物の製造方法＞
本発明の一実施形態のプリント物の製造方法は、上記したインクをインクジェット記録装置を用いたインクジェット方式により基材に付与する工程と、付与したインクを熱処理する工程とを主に含む。熱処理の結果、画像が形成されたインクジェットプリント物が作製される。
【００８３】
インクジェット記録方式によりインクを基材に付与する方式は特に限定されない。このような方式としては、荷電変調方式、マイクロドット方式、帯電噴射制御方式、インクミスト方式等の連続方式、ピエゾ方式、パルスジェット方式、バブルジェット（登録商標）方式、静電吸引方式等のオン・デマンド方式等が例示される。
【００８４】
本実施形態のプリント物の製造方法によれば、上記したＳＰ値の溶剤を含むインクが使用される。そのため、本実施形態では、インクジェットプリント時において、インクジェット記録装置のヘッドは、傷みにくい。
【００８５】
インクが付与される基材としては特に限定されない。一例を挙げると、基材は、鋼板、アルミ、ステンレス等の金属板、アクリル、ポリカーボネート、ＡＢＳ、ポリプロピレン、ポリエステル、塩化ビニル等のプラスチック板またはフィルム、窯業板、コンクリート、木材、ガラス等である。また、基材は、カチオン可染ポリエステル（ＣＤＰ）繊維、ポリエチレンテレフタレート（ＰＥＴ）繊維、ポリブチレンテレフタレート（ＰＢＴ）繊維、ポリトリメチレンテレフタレート（ＰＴＴ）繊維、全芳香族ポリエステル繊維、ポリ乳酸繊維等のポリエステル系繊維やアセテート繊維、トリアセテート繊維、ポリウレタン繊維、ナイロン繊維等またはこれらの複合繊維からなる布帛等であってもよい。これらは、用途に応じて適宜選定され得る。基材が布帛である場合、布帛は、プリント前に、前処理剤により処理されることが好ましい。前処理剤としては、水溶性ポリマー、非水溶性不活性有機化合物、難燃剤、紫外線吸収剤、還元防止剤、酸化防止剤、ｐＨ調整剤、ヒドロトロープ剤、消泡剤、浸透剤、ミクロポーラス形成剤等が例示される。これら前処理剤を布帛に付与する方法としては、パッド法、スプレー法、浸漬法、コーティング法、ラミネート法、グラビア法、インクジェット法等が例示される。
【００８６】
インクが付与された基材は、次いで、乾燥される。乾燥条件は特に限定されない。一例を挙げると、乾燥は、５０〜２５０℃で１〜６０分間の熱処理を行われ得る。このような乾燥により、インク中の溶剤が取り除かれ得る。乾燥は、インクの滲みを防止するために、インクが基材に付与された同時もしくは直後に行われることが好ましい。
【００８７】
得られるプリント物は、上記したインクが使用されているため、耐候性がより優れる。そのため、プリント物は、長期にわたり、所望の色彩を示すことができる。また、インクは、上記した溶剤が使用されているため、乾燥性が改善されている。そのため、本実施形態のプリント物の製造方法では、インクジェットプリント時における吐出安定性が優れる。
【実施例】
【００８８】
以下、実施例により本発明をより具体的に説明する。本発明は、これら実施例に何ら限定されない。
【００８９】
使用した原料を以下に示す。
（フッ素樹脂）
ＬＦ−２００Ｆ：三フッ化エチレン／ビニルモノマー交互共重合体、旭硝子（株）製、水酸基価：５０ｍｇＫＯＨ／ｇ、酸価：０ｍｇＫＯＨ／ｇ、Ｍｗ：２００００、ジエチレングリコールジエチルエーテルに対する溶解度：１０００（ｇ／Ｌ）以上、水に対する溶解度：６（ｇ／Ｌ）、不揮発分：１００％
ＬＦ−７１０Ｆ：三フッ化エチレン／ビニルモノマー交互共重合体、旭硝子（株）製、水酸基価：５０ｍｇＫＯＨ／ｇ、酸価：０ｍｇＫＯＨ／ｇ、Ｍｗ：１８０００、ジエチレングリコールジエチルエーテルに対する溶解度：１０００（ｇ／Ｌ）以上、水に対する溶解度：７（ｇ／Ｌ）、不揮発分：１００％
ＬＦ−９１６Ｆ：三フッ化エチレン／ビニルモノマー交互共重合体、旭硝子（株）製、水酸基価：１００ｍｇＫＯＨ／ｇ、酸価：０ｍｇＫＯＨ／ｇ、Ｍｗ：１００００、ジエチレングリコールジエチルエーテルに対する溶解度：１０００（ｇ／Ｌ）以上、水に対する溶解度：１０（ｇ／Ｌ）、不揮発分：１００％
ＬＦ−２００：三フッ化エチレン／ビニルモノマー交互共重合体、旭硝子（株）製、水酸基価：５０ｍｇＫＯＨ／ｇ、酸価：０ｍｇＫＯＨ／ｇ、Ｍｗ：２００００、ジエチレングリコールジエチルエーテルに対する溶解度：１０００（ｇ／Ｌ）以上、水に対する溶解度：６（ｇ／Ｌ）、不揮発分：６０％（４０％はキシレン）
ＬＦ−８００：三フッ化エチレン／ビニルモノマー交互共重合体、旭硝子（株）製、水酸基価：４０ｍｇＫＯＨ／ｇ、酸価：２ｍｇＫＯＨ／ｇ、Ｍｗ：９０００、ジエチレングリコールジエチルエーテルに対する溶解度：１０００（ｇ／Ｌ）以上、水に対する溶解度：１１（ｇ／Ｌ）、不揮発分：６０％（４０％はミネラルスピリット）
ＬＦ−８１０：三フッ化エチレン／ビニルモノマー交互共重合体、旭硝子（株）製、水酸基価：１０ｍｇＫＯＨ／ｇ、酸価：１ｍｇＫＯＨ／ｇ、Ｍｗ：３００００、ジエチレングリコールジエチルエーテルに対する溶解度：１０００（ｇ／Ｌ）以上、水に対する溶解度：４（ｇ／Ｌ）、不揮発分：４５％（５５％はミネラルスピリット）
ＧＫ−５１０：四フッ化エチレン／ビニルモノマー共重合体、ダイキン工業（株）製、水酸基価：６０ｍｇＫＯＨ／ｇ、酸価：１１ｍｇＫＯＨ／ｇ、Ｍｗ：２００００、ジエチレングリコールジエチルエーテルに対する溶解度：１０００（ｇ／Ｌ）以上、水に対する溶解度：３（ｇ／Ｌ）、不揮発分：５０％（５０％は酢酸ブチル）
ＧＫ−５７０：四フッ化エチレン／ビニルモノマー共重合体、ダイキン工業（株）製、水酸基価：６０ｍｇＫＯＨ／ｇ、酸価：３ｍｇＫＯＨ／ｇ、Ｍｗ：１２０００、ジエチレングリコールジエチルエーテルに対する溶解度：１０００（ｇ／Ｌ）以上、水に対する溶解度：５（ｇ／Ｌ）、不揮発分：６５％（３５％は酢酸ブチル）
Ｋ−７００：三フッ化エチレン／ビニルモノマー共重合体、ＤＩＣ（株）製、水酸基価：４８ｍｇＫＯＨ／ｇ、酸価：０ｍｇＫＯＨ／ｇ、Ｍｗ：２４０００、ジエチレングリコールジエチルエーテルに対する溶解度：１０００（ｇ／Ｌ）以上、水に対する溶解度：５（ｇ／Ｌ）、不揮発分：５０％（５０％はトルエン／酢酸ブチル）
ＦＥ−４３００：三フッ化エチレン／ビニルモノマー交互共重合体、旭硝子（株）製、水酸基価：１０ｍｇＫＯＨ／ｇ、酸価：０ｍｇＫＯＨ／ｇ、Ｍｗ：２００００、三フッ化エチレン／ビニルモノマー交互共重合体の水分散体、不揮発分：５０％（５０％は水）
（溶剤）
ＤＥＤＧ：ジエチレングリコールジエチルエーテル、グリコールエーテル系溶剤、沸点：１８９℃、ＳＰ値：８．６、日本乳化剤（株）製
ＤＭＤＧ：ジエチレングリコールジメチルエーテル、グリコールエーテル系溶剤、沸点：１６２℃、ＳＰ値：８．６、日本乳化剤（株）製
ＰｈＦＧ：プロピレングリコールモノフェニルエーテル、グリコールエーテル系溶剤、沸点：２４３℃、ＳＰ値：１０．５、日本乳化剤（株）製
ＭＴＥＭ：テトラエチレングリコールジメチルエーテル、グリコールエーテル系溶剤、沸点：２７５℃、ＳＰ値：８．９、東邦化学工業（株）製
ＤＰＭＡ：ジプロピレングリコールメチルエーテルアセテート、アセテート系溶剤、沸点：２１３℃、ＳＰ値：８．７、（株）ダイセル製
１，６−ＨＤＤＡ：１，６−ヘキサンジオールジアセテート、アセテート系溶剤、沸点：２６０℃、ＳＰ値：９．５、（株）ダイセル製
ＭＦＧ：プロピレングリコールモノメチルエーテル、グリコールエーテル系溶剤、沸点：１２１℃、ＳＰ値：１０．４、日本乳化剤（株）製
ＢｚＤＧ：エチレングリコールモノベンジルエーテル、グリコールエーテル系溶剤、沸点：３０２℃、ＳＰ値：９．６、日本乳化剤（株）製
ＩＰＡ：イソプロピルアルコール、アルコール系溶剤、沸点：８２℃、ＳＰ値：１１．９
エチレングリコール：アルコール系溶剤、沸点：１９７℃、ＳＰ値：１４．２
エキセパール  ＨＯ：脂肪酸エステル系溶剤、沸点：３００℃以上、ＳＰ値：１６．７、花王（株）製
エキセパール  Ｍ−ＯＬ：脂肪酸エステル系溶剤、沸点：１００℃、ＳＰ値：２３．４、花王（株）製
ｎ−オクタン：炭化水素系溶剤、沸点：８２℃、ＳＰ値：１１．９
水：沸点：１００℃、ＳＰ値：２３．４
（硬化剤）
Ｘ２２５２−２：ブロックイソシアネート、旭化成ケミカルズ（株）製
Ｘ２２５２−３：ブロックイソシアネート、旭化成ケミカルズ（株）製
（添加剤）
Ｔｉｎｕｖｉｎ１２３：ＨＡＬＳ、ＢＡＳＦジャパン（株）製
Ｔｉｎｕｖｉｎ４７９：ＵＶＡ、ＢＡＳＦジャパン（株）製
（触媒）
ジラウリル酸ジブチル錫：金属化合物系触媒
テトラエチレンジアミン：アミン系触媒
【００９０】
＜分散体の調製＞
分散体の調製方法を以下に示す。
（分散体Ｙ）
５０質量部の黄色顔料（ＴＳＹ−１、戸田工業（株）製）と、１０質量部の分散剤（ｓｏｌｓｐｅｒｓｅ３６０００、日本ルーブリゾール（株）製）と、４０質量部のＭＴＥＭ（テトラエチレングリコールジメチルエーテル、グリコールエーテル系溶剤、東邦化学（株）製）をミキサーにて混合、ろ過することにより、分散体Ｙを調製した。
（分散体Ｒ）
５０質量部の赤色顔料（１６０ＥＤ、戸田工業（株）製）と、１０質量部の分散剤（ｓｏｌｓｐｅｒｓｅ３６０００、日本ルーブリゾール（株）製）と、４０質量部のＭＴＥＭ（テトラエチレングリコールジメチルエーテル、グリコールエーテル系溶剤、東邦化学（株）製）をミキサーにて混合、ろ過することにより、分散体Ｒを調製した。
（分散体Ｂ）
５０質量部の青色顔料（ダイピロキサイドブルーシャープ９４１０、大日精化工業（株）製）と、１０質量部の分散剤（ｓｏｌｓｐｅｒｓｅ３６０００、日本ルーブリゾール（株）製）と、４０質量部のＭＴＥＭ（テトラエチレングリコールジメチルエーテル、グリコールエーテル系溶剤、東邦化学（株）製）をミキサーにて混合、ろ過することにより、分散体Ｂを調製した。
（分散体Ｂｋ）
２０質量部の黒色顔料（ＮＩＰＥＸ３５、日本ルーブリゾール（株）製）と、１０質量部の分散剤（ｓｏｌｓｐｅｒｓｅ３６０００、日本ルーブリゾール（株）製）と、７０質量部のＭＴＥＭ（テトラエチレングリコールジメチルエーテル、グリコールエーテル系溶剤、東邦化学（株）製）をミキサーにて混合、ろ過することにより、分散体Ｂｋを調製した。
【００９１】
物性値の測定方法を以下に示す。
（水酸基価）
ＪＩＳ  Ｋ  ００７０に準じ、試料（樹脂の固形分）１ｇをアセチル化させた際の、水酸基と結合した酢酸を中和するのに必要な水酸化カリウムの質量（ｍｇ）を、試料の水酸基価とした。
（酸価）
ＪＩＳ  Ｋ  ００７０に準じ、試料（樹脂の固形分）１ｇ中に含まれる酸性成分を中和するために必要な水酸化カリウムの質量（ｍｇ）を、試料の酸価とした。
（Ｍｗ）
ＧＰＣ（ゲルパーミエーションクロマトグラフィー）により測定された値であり、本実施例においては高速ＧＰＣ装置（東ソー（株）製、ＨＬＣ−８１２０ＧＰＣ）を用いて測定した。
（ジエチレングリコールジエチルエーテルに対する溶解度）
ジエチレングリコールジエチルエーテル１Ｌに対し、分離、白濁なく溶解する試料（樹脂の固形分）の質量（ｇ）を、試料のジエチレングリコールジエーテルに対する溶解度とした。
（水に対する溶解度）
純水１Ｌに対し、分離、白濁なく溶解する試料（樹脂の固形分）の質量（ｇ）を、試料の水に対する溶解度とした。
（粘度）
Ｂ型粘度計（東機産業（株）製、ＴＶＢ−２０ＬＴ）を用いて３０℃条件下にて測定した。
【００９２】
（実施例１〜３２、比較例１〜７）
以下の表１に示される処方（単位は質量％）に従って、インクを調製した。得られたインクを用いて、以下のインクジェット条件にてインクジェットプリントを行った。得られたインクジェット画像に対し、以下の乾燥条件にて乾燥処理を行い、プリント物を作製した。
【００９３】
【表１】
2018024775.tif 000002
【００９４】
＜インクジェット条件＞
インクジェット記録装置：ピエゾ方式
ノズル径：４０μｍ
駆動電圧：７０Ｖ
周波数：１２ｋＨｚ
解像度：４００×８００ｄｐｉ
基材温度：６０℃（加温）
【００９５】
＜乾燥条件＞
加熱乾燥（２００℃環境下、１分間）
【００９６】
実施例１〜３２および比較例１〜７により得られたインクおよびプリント物について、以下の評価方法および評価基準に基づいて評価した。結果を表１に示す。
【００９７】
＜耐候性＞
プリント物に対して、スーパーＵＶテスター（岩崎電気（株）製、ＳＵＶ−Ｗ１６１）を用いて、超促進耐候試験として紫外線照射６時間（ＵＶ条件１００ｍＷ/ｃｍ2、温度６３℃、湿度５０％）実施後、次いでシャワー３０秒の後、なりゆきで結露２時間実施を１サイクルとし、合計６００時間実施した後の光沢保持率を測定した。
(光沢保持率測定方法)
光沢保持率は、プリント物の超促進耐候試験前に対する試験後の光沢度の比率とした。光沢度はグロスチェッカー（堀場製作所製、ＩＧ−４１０）を用いて、測定した。
（評価基準）
◎：光沢保持率が５０％以上であった
○：光沢保持率が２０％以上、５０％未満であった
△：光沢保持率が１０％以上、２０％未満であった
×：光沢保持率が１０％未満であった
【００９８】
＜吐出安定性＞
６０分間連続で吐出した際と、吐出後に静置した後のノズルの詰まりを確認した。
（評価基準）
○：ノズルの詰まりが発生しなかった
△：連続吐出時または１０分静置後にノズルの詰まりが発生しなかった
×：連続吐出時および１０分静置後にノズルの詰まりが発生した
【００９９】
＜ヘッド適性＞
ヘッド接着剤(エポキシ樹脂)をインクに１ヵ月浸漬し、変化を確認した。エポキシ樹脂は、ＥＸＡ−８４６４（ビスフェノール型ウレタン変性エポキシ樹脂、ＤＩＣ製）とＷＨ−６１９（芳香族ポリアミン系、ＤＩＣ製）を１０：３で混ぜ合わせ、９０℃環境下で３時間乾燥を行い、塗膜を作製した。次いで、作製した塗膜を３ｃｍ角に切り出し、評価用のヘッド接着剤（エポキシ樹脂）とした。
（評価基準）
○：１ヵ月浸漬後のヘッド接着剤（エポキシ樹脂）について、±５％以上の重量変化、膨れ、白化のいずれの変化もみられなかった
×：１ヵ月浸漬後のヘッド接着剤（エポキシ樹脂）について、±５％以上の重量変化、膨れ、白化の少なくともひとつの変化がみられた
【０１００】
＜ブロッキング防止性＞
５０℃環境下で、１０ｃｍ2のプリント物を重ねて２ｋｇの荷重を加え、２４時間後に剥離する。
（評価基準）
○：プリント物を簡単に剥がせた
△：プリント物がやや貼り付いたが、剥離可能であった
×：プリント物が貼り付き、剥離できなかったか、剥離が困難であった
【０１０１】
表１に示されるように、本発明の実施例１〜３２において得られたインクによれば、いずれも１０％以上の光沢保持率を示すプリント物が得られた。また、これらのインクは、インクジェットプリント時において詰まりが発生しにくく、ヘッド適性も良好であった。また、得られたプリント物は、いずれもブロッキングを生じにくかった。
【０１０２】
一方、ＳＰ値が７〜１１の範囲外である溶媒を用いた比較例１のインクは、インクジェットプリント時において詰まりを生じやすかった。同様に、ＳＰ値が７〜１１の範囲外である溶媒を用いた比較例２〜７のインクは、フッ素樹脂を溶解することができなかった。中でも、比較例２〜６に用いた溶剤は、ヘッドを傷めやすかった。
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
フッ素樹脂と、溶解度パラメータ値（ＳＰ値）が７〜１１である溶剤とを含み、
前記フッ素樹脂は、
エチレングリコールジエチルエーテルに対する溶解度が５００（ｇ／Ｌ）以上であり、
水酸基価が２０〜１００ｍｇＫＯＨ／ｇであり、
インク中、４０質量％以下含まれ、
前記溶剤は、インク中、５０質量％以上含まれ、
インクジェット方式により、基材に付与して用いられる、インク。
【請求項２】
前記溶剤は、グリコールエーテル系溶剤およびアセテート系溶剤のうち、少なくともいずれか一方を含む、請求項１記載のインク。
【請求項３】
前記溶剤は、沸点が１５０〜３００℃である、請求項１または２記載のインク。
【請求項４】
前記フッ素樹脂は、重量平均分子量が５０００〜５００００である、請求項１〜３のいずれか１項に記載のインク。
【請求項５】
前記フッ素樹脂は、フルオロエチレンとビニルモノマーとの共重合体である、請求項１〜４のいずれか１項に記載のインク。
【請求項６】
前記フッ素樹脂は、インク中、５〜４０質量％含まれる、請求項１〜４のいずれか１項に記載のインク。
【請求項７】
前記フッ素樹脂は、インク中、５〜４０質量％含まれる、請求項５記載のインク。
【請求項８】
前記フッ素樹脂は、酸価が５ｍｇＫＯＨ／ｇ以下である、請求項１〜７のいずれか１項に記載のインク。
【請求項９】
前記フッ素樹脂は、溶剤を含んでいない固体状であり、かつ、前記溶剤に可溶である、請求項１〜８のいずれか１項に記載のインク。
【請求項１０】
前記フッ素樹脂は、水に対する溶解度５０（ｇ／Ｌ）以下である、請求項１〜９のいずれか１項に記載のインク。
【請求項１１】
前記フッ素樹脂は、フルオロエチレンとビニルモノマーとの交互共重合体である、請求項１〜１０のいずれか１項に記載のインク。
【請求項１２】
前記インクは、無黄変型ブロックイソシアネートを含む、請求項１〜１１のいずれか１項に記載のインク。
【請求項１３】
前記無黄変型ブロックイソシアネートは、イソシアヌレート構造を有する、請求項１２記載のインク。
【請求項１４】
前記インクは、紫外線吸収剤または光安定剤のうち、少なくともいずれか一方を含む、請求項１〜１３のいずれか１項に記載のインク。
【請求項１５】
前記インクは、ジラウリル酸ジブチルスズを含む、請求項１〜１４のいずれか１項に記載のインク。
【請求項１６】
請求項１〜１５のいずれか１項に記載のインクをインクジェット方式により基材に付与する工程を含む、プリント物の製造方法。
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
フッ素樹脂と、溶解度パラメータ値（ＳＰ値）が７〜１１である溶剤とを含み、
前記フッ素樹脂は、
エチレングリコールジエチルエーテルに対する溶解度が５００（ｇ／Ｌ）以上であり、
水酸基価が２０〜１００ｍｇＫＯＨ／ｇであり、
インク中、４０質量％以下含まれ、
前記溶剤は、
インク中、５０質量％以上含まれ、
ジエチレングリコールジエチルエーテル、ジエチレングリコールジメチルエーテル、ジエチレングリコールイソプロピルメチルエーテル、トリプロピレングリコールジメチルエーテル、ジエチレングリコールブチルメチルエーテル、プロピレングリコールモノフェニルエーテル、テトラエチレングリコールジメチルエーテル、プロピレングリコールモノメチルエーテル、エチレングリコールモノベンジルエーテルからなる群から選択される少なくとも１つのグリコールエーテル系溶剤、または、プロピレングリコールジアセテート、ジプロピレングリコールメチルエーテルアセテート、１，６−ヘキサンジオールジアセテートからなる群から選択される少なくとも１つのアセテート系溶剤を含み、
インクジェット方式により、基材に付与して用いられる、インク。
【請求項２】
樹脂成分は、前記フッ素樹脂のみからなる、請求項１記載のインク。
【請求項３】
前記溶剤は、沸点が１５０〜３００℃である、請求項１または２記載のインク。
【請求項４】
前記フッ素樹脂は、重量平均分子量が５０００〜５００００である、請求項１〜３のいずれか１項に記載のインク。
【請求項５】
前記フッ素樹脂は、フルオロエチレンとビニルモノマーとの共重合体である、請求項１〜４のいずれか１項に記載のインク。
【請求項６】
前記フッ素樹脂は、インク中、５〜４０質量％含まれる、請求項１〜４のいずれか１項に記載のインク。
【請求項７】
前記フッ素樹脂は、インク中、５〜４０質量％含まれる、請求項５記載のインク。
【請求項８】
前記フッ素樹脂は、酸価が５ｍｇＫＯＨ／ｇ以下である、請求項１〜７のいずれか１項に記載のインク。
【請求項９】
前記フッ素樹脂は、溶剤を含んでいない固体状であり、かつ、前記溶剤に可溶である、請求項１〜８のいずれか１項に記載のインク。
【請求項１０】
前記フッ素樹脂は、水に対する溶解度５０（ｇ／Ｌ）以下である、請求項１〜９のいずれか１項に記載のインク。
【請求項１１】
前記フッ素樹脂は、フルオロエチレンとビニルモノマーとの交互共重合体である、請求項１〜１０のいずれか１項に記載のインク。
【請求項１２】
前記インクは、無黄変型ブロックイソシアネートを含む、請求項１〜１１のいずれか１項に記載のインク。
【請求項１３】
前記無黄変型ブロックイソシアネートは、イソシアヌレート構造を有する、請求項１２記載のインク。
【請求項１４】
前記インクは、紫外線吸収剤または光安定剤のうち、少なくともいずれか一方を含む、請求項１〜１３のいずれか１項に記載のインク。
【請求項１５】
前記インクは、ジラウリル酸ジブチルスズを含む、請求項１〜１４のいずれか１項に記載のインク。
【請求項１６】
請求項１〜１５のいずれか１項に記載のインクをインクジェット方式により基材に付与する工程を含む、プリント物の製造方法。